(57)【要約】【課題】加工後の低温靭性に優れた耐熱フェライト系ステンレス鋼板を提供する。【解決手段】質量％にて、Ｃ：０．００１〜０．０２％、Ｓｉ：０．１〜０．５％、Ｍｎ：０．１〜１．５％、Ｐ：０．０１〜０．０４％、Ｓ：０．０００１〜０．０１％、Ｃｒ：１３〜２０％、Ｎ：０．００１〜０．０３％、Ｎｂ：０．１〜０．６％、Ｍｏ：０．２〜３％、Ｔｉ：０．００１〜０．３％、Ｂ：０．０００２〜０．００５％、Ａｌ：０．００３〜０．５％以下を含有し、残部がＦｅおよび不可避的不純物から成り、｛１１１｝＜１１２＞方位強度と｛１１１｝＜０１１＞方位強度の和が４以上であり、常温における０．２％耐力（ＹＰ）と平均ｒ値（ｒｍ）との比（ＹＰ／ｒｍ）が３５０以下であることを特徴とする低温靭性に優れた耐熱フェライト系ステンレス鋼板。【選択図】図１
2014177659.tif 000002
【特許請求の範囲】
【請求項１】
質量％にて、Ｃ：０．００１〜０．０２％、Ｓｉ：０．１〜０．５％、Ｍｎ：０．１％超〜１．５％未満、Ｐ：０．０１〜０．０４％、Ｓ：０．０００１〜０．０１％、Ｃｒ：１３〜２０％、Ｎ：０．００１〜０．０３％、Ｎｂ：０．１〜０．６％、Ｍｏ：０．２〜３％、Ｔｉ：０．００１〜０．３％、Ｂ：０．０００２〜０．００５％、Ａｌ：０．００３〜０．５％以下を含有し、残部がＦｅおよび不可避的不純物から成り、｛１１１｝＜１１２＞方位強度と｛１１１｝＜０１１＞方位強度の和が４以上であり、常温における０．２％耐力（ＹＰ）と平均ｒ値（ｒｍ）との比（ＹＰ／ｒｍ）が３５０以下であることを特徴とする低温靭性に優れた耐熱フェライト系ステンレス鋼板。
【請求項２】
Ｖ：０．０５〜１．０％、Ｃｕ：０．０１〜２．０％、Ｎｉ：０．１〜２．０％、Ｗ：０．１〜３．０％、Ｚｒ：０．０５〜０．３０％、Ｓｎ：０．０５〜０．５０％、Ｃｏ：０．０５〜０．５０％、Ｍｇ：０．０００２〜０．０１００％の１種以上を含有することを特徴とする請求項１記載の低温靭性に優れた耐熱フェライト系ステンレス鋼板。
【請求項３】
請求項１または２記載の成分組成のスラブを熱延後、加熱時に７００〜９００℃を５℃／ｓｅｃ以上で昇温した後、９００〜９８０℃の温度範囲に３０ｓｅｃ以上保持した後、４００℃まで１０℃／ｓｅｃ以上で冷却する熱延板焼鈍を施し、所定の板厚に冷延後、１０００〜１１００℃に加熱することを特徴とする低温靭性に優れた耐熱フェライト系ステンレス鋼板の製造方法。
【発明の詳細な説明】
【技術分野】
【０００１】
本発明は、特に高温強度や耐酸化性が必要な自動車の排気系部材などの使用に最適な加工後の低温靭性に優れた耐熱フェライト系ステンレス鋼板およびその製造方法に関するものである。
【背景技術】
【０００２】
自動車のエキゾーストマニホールド、コンバーター、フロントパイプおよびマフラーなどの排気系部材には、高温強度や耐酸化性が要求されＣｒを含有した耐熱鋼が使用されている。これらの部材は、鋼板からプレス加工により製造される場合、鋼板を造管した後に所定の形状に成形されるため、素材鋼板の加工性が求められる。一方、使用環境温度も年々高温化しており、Ｃｒ、Ｍｏ、Ｎｂなどの合金添加量を増加させて高温強度や熱疲労特性などを高める必要が出てきた。添加元素が増えると、素材鋼板のプレス成形性や造管後の加工性が低下する課題がある他、加工後の低温靭性が劣化する課題があった。加工後の低温靭性が劣化すると、特に寒冷地での部品輸送、部品組み立てならびに使用中に脆性的な割れが生じ、大きな問題となるため、低温靭性に優れた耐熱フェライト系ステンレス鋼板が望まれている。
【０００３】
耐熱フェライト系ステンレス鋼板の低温靭性に関する問題を解決するために、鋼成分による工夫がなされてきた。
【０００４】
特許文献１には、Ｃｕを１．０〜２．５％、Ａｌを０．２〜１．２％含有する耐熱性と靭性に優れるフェライト系ステンレス鋼が開示されている。特許文献２には、Ａｌを０．５〜３．５％の含有する加工性と靭性に優れた耐熱、耐酸化性フェライト系ステンレス鋼が開示されている。特許文献３および特許文献４には、Ｃｕをそれぞれ０．８〜２．０％および１超〜２％含有する低温靭性に優れた排ガス流路部材用フェライト系ステンレス鋼が開示されている。特許文献５と特許文献６には、Ｃｕが０．１％以上でＭｎ／Ｓ等を規定した鋼成分が開示されている。これらは、いずれも製品板（冷延焼鈍板）の靭性をシャルピー衝撃試験によって評価しているが、実際の部品において低温靭性が問題になるのは、鋼板製品をプレス加工したり、鋼管製品を成形加工した後に生じる脆性割れであって、従来知見のみでは不十分であった。
【０００５】
また、鋼板製造方法による低温靭性の改善については、特許文献７に熱間圧延後に８５０〜７００℃の温度域を平均冷却速度にして３０℃／ｓｅｃ以上で冷却し、冷延板焼鈍後に８５０〜６００℃の間を冷却速度にして３０℃／ｓｅｃ以上で冷却する、耐２次加工脆性に優れるフェライト系ステンレス鋼板の製造技術が開示されている。この他、特許文献８には、熱延板焼鈍における８２０℃〜５００℃の温度範囲を１５℃／ｓｅｃ以上、冷延板焼鈍における５００℃までの平均冷却速度を１５℃／ｓｅｃ以上とする２次加工性に優れたフェライト系ステンレス鋼板の製造方法に関する技術が開示されている。この他、低温脆性に関する技術ではないが、特許文献９には熱延板焼鈍時の冷却速度を５℃／ｓｅｃ以下、特許文献１０には熱延板焼鈍時の冷却速度を５０℃／ｓｅｃ以下とする製造方法に関する技術が開示されている。
【先行技術文献】
【特許文献】
【０００６】
【特許文献１】特開２００９−２３５５７３号公報
【特許文献２】特公昭５７−４６９９号公報
【特許文献３】特開２００８−２９７６３１号公報
【特許文献４】特開２００９−１２０８９３号公報
【特許文献５】特許第３２１９０９９号公報
【特許文献６】特許第２６９６５８４号公報
【特許文献７】特許第３１４２４２７号公報（特開平７−１２６８１２号公報）
【特許文献８】特許第４２６５７５１号公報（特開２００４−３２３９５７号公報）
【特許文献９】特開２０１１−１４９１０１号公報
【特許文献１０】特開平４−２２４６３４号公報
【発明の概要】
【発明が解決しようとする課題】
【０００７】
本発明の目的は、既知技術の問題点を解決し、成形加工後の低温靭性に優れた耐熱フェライト系ステンレス鋼板を提供することにある。
【０００８】
鋼板製造に関する従来知見では、熱延板焼鈍および冷延板焼鈍の冷却過程の冷却速度が規定されることがあるが、低温靭性の改善に対して熱延板焼鈍時の析出物成長を制御するために、加熱速度の影響を検討した例は見当たらない。
【課題を解決するための手段】
【０００９】
上記課題を解決するために、本発明者ら耐熱フェライト系ステンレス鋼板の加工性および加工後の低温靭性に関して、鋼組成、製造過程における組織、結晶方位形成についての詳細な研究を行った。
【００１０】
上記課題を解決する本発明の要旨は、
（１）  質量％にて、Ｃ：０．００１〜０．０２％、Ｓｉ：０．１〜０．５％、Ｍｎ：０．１％超〜１．５％未満、Ｐ：０．０１〜０．０４％、Ｓ：０．０００１〜０．０１％、Ｃｒ：１３〜２０％、Ｎ：０．００１〜０．０３％、Ｎｂ：０．１〜０．６％、Ｍｏ：０．２〜３％、Ｔｉ：０．００１〜０．３％、Ｂ：０．０００２〜０．００５％、Ａｌ：０．００３〜０．５％以下を含有し、残部がＦｅおよび不可避的不純物から成り、｛１１１｝＜１１２＞方位強度と｛１１１｝＜０１１＞方位強度の和が４以上であり、常温における０．２％耐力（ＹＰ）と平均ｒ値（ｒｍ）との比（ＹＰ／ｒｍ）が３５０以下であることを特徴とする低温靭性に優れた耐熱フェライト系ステンレス鋼板。
（２）  Ｖ：０．０５〜１．０％、Ｃｕ：０．０１〜２．０％、Ｎｉ：０．１〜２．０％、Ｗ：０．１〜３．０％、Ｚｒ：０．０５〜０．３０％、Ｓｎ：０．０５〜０．５０％、Ｃｏ：０．０５〜０．５０％、Ｍｇ：０．０００２〜０．０１００％の１種以上を含有することを特徴とする（１）記載の低温靭性に優れた耐熱フェライト系ステンレス鋼板。
（３）  （１）または（２）記載の成分組成のスラブを熱延後、加熱時に７００〜９００℃を５℃／ｓｅｃ以上で昇温した後、９００〜９８０℃の温度範囲に３０ｓｅｃ以上保持した後、４００℃まで１０℃／ｓｅｃ以上で冷却する熱延板焼鈍を施し、所定の板厚に冷延後、１０００〜１１００℃に加熱することを特徴とする低温靭性に優れた耐熱フェライト系ステンレス鋼板の製造方法。
【発明の効果】
【００１１】
本発明によれば加工品の低温靭性に優れた耐熱フェライト系ステンレス鋼板を特別な新規設備を必要とせず、効率的に提供することができる。
【図面の簡単な説明】
【００１２】
【図１】｛１１１｝＜０１１＞方位強度と｛１１１｝＜１１２＞方位強度の比、ならびに常温におけるＹＰとｒｍの比（ＹＰ／ｒｍ）が加工品の低温靭性に及ぼす影響を示す図である。
【発明を実施するための形態】
【００１３】
以下に本発明の限定理由について説明する。特に断らない限り、％は質量％を意味する。
【００１４】
Ｃは、靭性、加工性、耐食性および耐酸化性を劣化させるため、その含有量は少ないほど良いため、上限を０．０２％とした。但し、過度の低減は精錬コストの増加に繋がるため、下限を０．００１％とした。更に、製造コストと耐食性を考慮すると０．００２〜０．０１％が望ましい。
【００１５】
Ｓｉは、脱酸元素として添加される場合がある他、耐酸化性と高温強度を向上させる元素である。また、Ｌａｖｅｓ相の析出を促進する元素であるため、０．１％以上の添加により熱延板焼鈍時に粗大なＬａｖｅｓ相が析出し、冷延板焼鈍時の｛１１１｝方位粒の発達、ｒ値の向上に寄与する。一方、過度な添加は常温延性と低温靭性を低下させるため、上限を０．５％とした。更に、材質および酸化特性を考慮すると０．１５〜０．４％が望ましい。
【００１６】
Ｍｎは、高温においてＭｎＣｒ2Ｏ4やＭｎＯを形成し、スケール密着性を向上させる。この効果は、０．１％超で発現することから、下限を０．１％超とした。一方、酸化増量は増加させるため、１．５％以上の添加により異常酸化が生じ易くなる。排ガス部品において、スケール剥離や異常酸化が生じると、後続の部品に障害が生じたり、板厚減少により構造体としての信頼性が低下する。更に、加工性と製造性を考慮すると０．６〜１．１％が望ましい。
【００１７】
Ｐは、Ｓｉ同様に固溶強化元素であるため、材質および靭性の観点からその含有量は少ないほど良く、上限を０．０４％とした。但し、過度の低減は精錬コストの増加に繋がるため、下限を０．０１％とした。更に、製造コストと耐酸化性を考慮すると０．０１５〜０．０２５％が望ましい。
【００１８】
Ｓは、材質、耐食性および耐酸化性の観点から少ないほど良いため、上限を０．０１％とした。特に、過度な添加はＴｉと化合物を生成させ熱延焼鈍板の再結晶と粒成長が促進しすぎてｒ値を劣化させる他、硫化物が破壊起点となり靭性を低下させる。但し、過度の低減は精錬コストの増加に繋がるため、下限を０．０００１％とした。更に、製造コストと耐食性を考慮すると０．００３〜０．００５０％が望ましい。
【００１９】
Ｃｒは、高温強度および耐酸化性の向上のために１３％以上の添加が必要であるが、２０％以上の添加は靱性劣化により製造性が悪くなる他、材質も劣化する。よって、Ｃｒの範囲は１３〜２０％とした。更に、コストと耐食性の観点では１５〜１８％が望ましい。
【００２０】
Ｎは、Ｃと同様に低温靭性、加工性、耐酸化性を劣化させるため、その含有量は少ないほど良いため、上限を０．０３％とした。但し、過度の低下は精錬コストの増加に繋がるため、下限を０．００１％とした。更に、コストおよび靭性を考慮すると０．００５〜０．０２％が望ましい。
【００２１】
Ｎｂは、固溶強化および析出強化により高温強度や高温疲労特性を向上させるため、必須元素である。また、ＣやＮを炭窒化物として固定し、製品板の再結晶集合組織を発達させるとともに、Ｌａｖｅｓ相と呼ばれるＦｅとＮｂの金属間化合物を形成し、その体積率やサイズによって再結晶集合組織形成に影響を与え、ｒ値向上と靭性向上に寄与する。これらの作用は、０．１％以上で発現するため、下限を０．１％とした。一方、過度な添加は硬質化をもたらし、常温延性の低下や多量の析出物生成による靭性低下につながることから、上限を０．６％とした。更に、コストや製造性を考慮すると０．３〜０．５５％が望ましい。
【００２２】
Ｍｏは、耐食性を向上させるとともに、固溶Ｍｏによる高温強度および熱疲労特性の向上をもたらす。この効果は０．２％以上で発現することから、下限を０．２％とした。但し、過度な添加は靭性劣化や伸びの低下をもたらす。また、Ｌａｖｅｓ相が生成しすぎて｛０１１｝方位粒が生成し易くなり、ｒ値の低下をもたらす他、３％超の添加で耐酸化性が劣化するために、上限を３％とした。更に、長時間高温に曝された後の高温特性、特に高温強度や高温高サイクル疲労特性を、製造コストおよび製造性を考慮すると１．５〜１．９％が望ましい。
【００２３】
Ｔｉは、Ｃ，Ｎ，Ｓと結合して耐食性、耐粒界腐食性および深絞り性を更に向上させるために添加する元素である。特にｒ値を向上させる｛１１１｝結晶方位の発達は０．００１％以上の添加で発現することから、下限を０．００１％とした。但し、過度な添加は粗大なＴｉＮが析出し低温靭性を低下させるため、上限を０．３％とした。更に、製造コスト、低温靭性、表面疵およびスケール剥離性を考慮すると、０．０５〜０．１５％が望ましい。
【００２４】
Ｂは、粒界に偏析することで粒界強度を向上させ、２次加工性、低温靭性を向上させる元素であるとともに、中温域の高温強度を向上させる。これらの効果は０．０００２％以上で発現することから、下限を０．０００２％とした。０．００５％超の添加によりＣｒ2Ｂ等のＢ化合物が生成し、粒界腐食性や疲労特性を劣化させる他、｛０１１｝方位粒の増加をもたらして低ｒ値化するため、上限を０．００５％とした。更に、溶接性や製造性を考慮すると、０．０００３〜０．００１％が望ましい。
【００２５】
Ａｌは、脱酸元素として添加される場合がある他、高温強度や耐酸化性を向上させる。また、ＴｉＮやＬａｖｅｓ相の析出サイトとなり微細析出に寄与し、低温靭性の向上に寄与する。その作用は０．００３％から発現するため、下限を０．００３％とした。また、０．５０％以上の添加は、伸びの低下や溶接性および表面品質の劣化をもたらす他、粗大なＡｌ酸化物形成により、低温靭性の低下、｛０１１｝方位粒の生成が促進によるｒ値低下をもたらたすため、上限を０．５％とした。更に、精錬コストを考慮する０．０１〜０．１％が望ましい。
【００２６】
本発明はさらに必要に応じて、下記元素を含有することとしてもよい。
【００２７】
Ｖは、ＣやＮと結合して耐食性や耐熱性の観点から、必要に応じて０．０５％以上添加することができる。但し、１．０％以上の添加により、粗大な炭窒化物が形成して靭性が低下する他、コストアップにつながるため、上限を１．０％とした。更に、製造性を考慮すると、０．０６〜０．２％が望ましい。
【００２８】
Ｃｕは、耐食性を向上させるとともに、ε−Ｃｕ析出によって特に中温域での高温強度を上げる元素であるため、必要に応じて添加する。この効果は０．０１％以上の添加により発現することから、下限を０．０１％とした。一方、過度な添加は硬質化による靭性低下、延性低下をもたらすことから、上限を２．０％とした。更に、耐酸化性や製造性を考慮すると０．０１〜０．１％未満が望ましい。
【００２９】
Ｎｉは、靭性と耐食性を向上させる元素であるため、必要に応じて添加する。靭性への寄与は０．１％以上で発現するため、下限を０．１％とした。一方、２．０％超の添加によりオーステナイト相が生成し、低ｒ値化するため上限を２．０％とした。更に、コストを考慮すると、０．１〜０．５％が望ましい。
【００３０】
Ｗは、高温強度を上げるために必要に応じて添加する元素であり、その作用は０．１％から発現するため、下限を０．１％とした。但し、過度な添加は靭性劣化や伸びの低下をもたらす。また、Ｌａｖｅｓ相が生成しすぎて｛０１１｝方位粒が生成し易くなり、ｒ値の低下をもたらすために、上限を３．０％とした。更に、製造コストと製造性を考慮すると、０．１〜２．０％が望ましい。
【００３１】
Ｚｒは、耐酸化性を向上させる元素であり、必要に応じて添加する。その作用は０．０５％以上で発現するため、下限を０．０５％とした。但し、０．３０％以上の添加は、靭性や酸洗性などの製造性を著しく劣化させる他、Ｚｒと炭素および窒素の化合物が粗大化して熱延焼鈍板組織を粗粒化させて低ｒ値するため、上限を０．３０％とした。更に、製造コストを考慮すると、０．０５〜０．２０％が望ましい。
【００３２】
Ｓｎは、粒界に偏析して高温強度を上げるために必要に応じて添加する元素であり、その作用は０．０５％から発現するため、下限を０．０５％とした。但し、０．５％超の添加によりＳｎ偏析が生じて、偏析部で｛０１１｝方位粒が生成して低ｒ値化するとともに低温靭性が低下するため、上限を０．５％とした。更に、高温特性と製造コストおよび靭性を考慮すると、０．１０〜０．３０％が望ましい。
【００３３】
Ｃｏは高温強度を向上させる元素であり、必要に応じて０．０５％以上添加する。但し、過度な添加は靭性や加工性を劣化させるため、上限を０．５０％とした。更に、製造コストを考慮すると、０．０５〜０．３０％が望ましい。
【００３４】
Ｍｇは、溶鋼中でＡｌとともにＭｇ酸化物を形成し脱酸剤として作用する他、微細晶出したＭｇ酸化物が核となり、ＮｂやＴｉ系析出物が微細析出する。これらが熱延工程で微細析出すると、熱延工程および熱延板焼鈍工程において、微細析出物が再結晶核となり非常に微細な再結晶組織が得られ、集合組織の発達に寄与するとともに、靭性向上にも寄与する。この作用が発現するのは０．０００２％からであるため、下限を０．０００２％とした。但し、過度な添加は、耐酸化性の劣化や溶接性の低下などをもたらすため、上限を０．０１００％とした。更に、精錬コストを考慮すると、０．０００３〜０．００２０％が望ましい。
【００３５】
材料の強度（０．２％耐力）の温度依存性と脆性破壊強度の兼ね合いにより、延性破壊と脆性破壊が生じ、低温靭性は材料の低強度（低耐力）化によって良好となることは周知の事実である。この考え方は、製品板や鋼管の低温靭性に対しては適用されるもので、上記の従来知見のように製品板のシャルピー衝撃値を向上させる必要がある場合に有効である。しかしながら、本発明では、製品板や鋼管を成形加工した後の低温靭性を向上させることを目的としており、素材の強度（耐力）を調整するだけでは、成形加工後の靭性は十分でない。そこで、排気部品の素材となる鋼板の材質、結晶方位分布と成形品の低温靭性について詳細に研究を行った結果、以下のことを知見した。鋼板は多結晶体であるため、各結晶粒は種々の結晶方位を有する。体心立方金属であるフェライト系ステンレス鋼板の場合、冷延焼鈍後の結晶方位は｛１１１｝結晶粒が主体となる。この中で、｛１１１｝＜０１１＞方位と｛１１１｝＜１１２＞方位が主体となるが、耐熱鋼の場合、Ｎｂ等の添加量が多い他、板厚が厚いことに起因して製造工程における冷延圧下率が確保できないため、１．２ｍｍ厚以上の厚手材において、これらの結晶方位の発達が生じ難い。しかしながら、本発明では両者の和が加工後の低温靭性に影響することを見出した。また、加工前の素材段階の常温での０．２％耐力（以下ＹＰとし、単位はＭＰａ）も加工後の低温靭性に影響し、高ＹＰほど加工後の変形能が小さく、加工品の残留応力も高くなるため、低温靭性は劣化する。更に、加工後の変形能はＹＰのみでは決まらず、材料の深絞り性の指標である素材の平均ｒ値（以下、ｒｍ）も影響し、高ｒｍほど加工時の材料の流れ込み易いため、加工品の変形能が高くなる。即ち、素材材質として低ＹＰ、高ｒｍが、加工後の低温靭性に有利に作用し、これらの比（ＹＰ測定数値とｒｍ測定数値の比をＹＰ／ｒｍと定義する。）が低い方が、加工後の残留応力の低減、衝撃変形能の確保に有効であることを見出した。
【００３６】
図１に｛１１１｝＜０１１＞方位強度と｛１１１｝＜１１２＞方位強度の和、ならびに常温におけるＹＰとｒｍの比（ＹＰ／ｒｍ）が加工品の低温靭性に及ぼす影響を調べた結果である。ここで、種々の鋼成分を真空溶解し、熱延、冷延、焼鈍を施して、２．５ｍｍ厚の冷延焼鈍板を得た。｛１００｝＜０１２＞方位強度は、Ｘ線回折装置（理学電機工業株式会社製）を使用し、Ｍｏ−Ｋα線を用いて、板厚中心層近傍領域（機械研磨と電解研磨の組み合わせで、板面と平行な測定面を現出）の（２００）、（３１０）および（２１１）正極点図を得、これらから球面調和関数法を用いて３次元結晶方位密度関数を得、結晶方位強度（ランダムサンプルとの強度比率）を求め、｛１１１｝＜０１１＞方位強度と｛１１１｝＜１１２＞方位強度の和を求めた。また、圧延方向と引張方向が平行になるように、ＪＩＳ１３号Ｂ引張試験片を採取し、ＪＩＳ  Ｚ２２４１に準拠して０．２％耐力を得た。更に、ｒ値は、冷延焼鈍板からＪＩＳ１３号Ｂ引張試験片を採取して圧延方向、圧延方向と４５°方向、圧延方向と９０°方向に１４．４％歪みを付与した後に（１）式および（２）式を用いて平均ｒ値を算出した。
ｒ＝ｌｎ（Ｗ0／Ｗ）／ｌｎ（ｔ0／ｔ）        （１）
ここで、Ｗ0は引張前の板幅、Ｗは引張後の板幅、ｔ0は引張前の板厚、ｔは引張後の板厚である。
ｒｍ＝（ｒ0＋２ｒ45＋ｒ90）／４              （２）
ここで、ｒ0は圧延方向のｒ値、ｒ45は圧延方向と４５°方向のｒ値、ｒ90は圧延方向と直角方向のｒ値である。低温靭性については、円筒絞り品に対して低温落重試験を行い、割れの有無により評価した。製品板から１００ｍｍφの円盤を採取し、円筒絞り成形（しわ抑え力：１０ｔｏｎ、ポンチ：５０ｍｍφ×８ｍｍｒ、ダイス：５５．７ｍｍφ×１８ｍｍｒ）でカップ成形品を得た。この成形品を室温以下の種々の温度に保持後、側面に錘（１２ｋｆ）を１ｍの高さから落下させ、成形品の割れ有無を目視で観察した。図１中には、−４０℃で衝撃割れが生じる場合を×で、割れない場合を○で示している。通常の排気部品は、−４０℃で衝撃を受けて割れなければ十分である。本結果から、｛１１１｝＜１１２＞方位強度と｛１１１｝＜０１１＞方位強度の和が４以上あり、ＹＰ／ｒｍが３５０以下の場合に−４０℃で衝撃割れが発生せず、即ち割れ発生温度が−４０℃未満となることが明らかとなった。
【００３７】
上記の｛１１１｝＜１１２＞方位強度と｛１１１｝＜０１１＞方位強度の和が４以上であり、常温における０．２％耐力（ＹＰ）と平均ｒ値（ｒｍ）との比（ＹＰ／ｒｍ）が３５０以下であるステンレス鋼板を得るためには、本発明の鋼成分に加え、鋼板製造における熱延板焼鈍条件と冷延板焼鈍の適正化による組織制御が重要である。
【００３８】
本発明においては、本発明で規定する成分組成のスラブを熱延後、加熱時に７００〜９００℃を５℃／ｓｅｃ以上で昇温した後、９００〜９８０℃の温度範囲に３０ｓｅｃ以上保持した後、４００℃まで１０℃／ｓｅｃ以上で冷却する熱延板焼鈍を施し、所定の板厚に冷延後、１０００〜１１００℃に加熱することにより、板厚が１．２ｍｍ以上であっても、｛１１１｝＜１１２＞方位強度と｛１１１｝＜０１１＞方位強度の和が４以上であり、常温における０．２％耐力（ＹＰ）と平均ｒ値（ｒｍ）との比（ＹＰ／ｒｍ）が３５０以下であるステンレス鋼板を得ることができる。以下詳細に説明する。
【００３９】
スラブを出発材として所定の板厚に熱延された熱延板は、熱延板焼鈍が施される。冷延焼鈍後に上記の結晶方位を得、靭性を良好にするためには、熱延板焼鈍条件が重要となるが、ＮｂやＭｏ等の合金元素が多量に添加される鋼では、炭窒化物の他にＬａｖｅｓ相と呼ばれるＦｅ，Ｎｂ，Ｍｏを主体とする金属間化合物が加熱段階で生成する。加熱中にこれらが多量に析出すると、再結晶が遅延して再結晶集合組織の発達が遅れるとともに、析出物が粗大化して、結晶方位強度の和および／またはＹＰ／ｒｍが本発明外となり、低温靭性の劣化をもたらす。これらを防止するためには、熱延板焼鈍時に７００〜９００℃における加熱速度を５℃／ｓｅｃ以上とする。また、通常耐熱フェライト系ステンレス鋼の熱延板焼鈍温度は１０００℃以上であるが、本発明においては、９００〜９８０℃に保持する時間については、３０ｓｅｃ以上とし、析出物の溶解を促進するとともに、熱延集合組織を残留させる。保持時間が長くなると生産性を低下させるとともに、未溶解析出物の粗大化が進むため、保持時間の上限を１２０ｓｅｃ以下とするのが望ましい。９８０℃超、特に、１０００℃以上まで加熱すると熱延集合組織が再結晶によってランダム化してしまい、冷延焼鈍板で特に｛１１１｝＜１１２＞方位の発達が生じない。また、９００℃未満の加熱では、回復・再結晶が生じないため、熱延板に存在する｛１００｝＜０１１＞方位が冷延焼鈍後も残留して低ｒ値化することから、下限を９００℃とする。
【００４０】
更に、生産性、板形状ならびに熱延板焼鈍後の靭性を考慮すると、７００〜９００℃における加熱速度は１０〜１００℃／ｓｅｃが望ましく、９００〜９８０℃に保持する時間は３０〜６０ｓｅｃが望ましい。
【００４１】
熱延板焼鈍工程で上記温度に加熱された板は、室温まで冷却されるが、本発明では４００℃までに１０℃／ｓｅｃ以上で冷却する。１０℃／ｓｅｃ未満で冷却すると、上記析出物が再析出および粗大化し、結晶方位強度の和および／またはＹＰ／ｒｍが本発明外となり、低温靭性が劣化するためである。生産性、板形状ならびに熱延板焼鈍後の靭性を考慮すると、２０〜３０℃／ｓｅｃ未満が望ましい。
【００４２】
従来技術では、熱延板焼鈍の冷却速度の制御によって特性を向上させる技術が開示されているが、本発明では、熱延板焼鈍工程において、加熱速度の制御によるＬａｖｅｓ相析出抑制、保持温度の制御による集合組織の制御、保持時間の制御による析出物の溶解促進および粗大化抑制、冷却速度の制御による析出抑制を満足させることで、製品をプレス加工後に優れた低温靭性を発現することを見出した。
【００４３】
熱延板焼鈍後、所定の板厚に冷延が施された後、冷延板焼鈍によって再結晶組織を得る。この際、加熱温度が１０００℃未満では未再結晶組織となり、耐力が著しく高くなってＹｐ／ｒｍが３５０超となる他、｛１１１｝再結晶集合組織が発達しないため、下限を１０００℃とする。一方、１１００℃超まで加熱すると結晶粒が粗大化してしまい、結晶方位強度の和および／またはＹＰ／ｒｍが本発明外となり、加工時に肌荒れが生じて割れたり、低温靭性が著しく低下するため、上限を１１００℃とする。更に、材質や高温特性を考慮すると、１０１０〜１０７０℃が望ましい。尚、本発明は集合組織の発達が生じ難い厚手製品に対して特に有効であり、製品板厚が１．２ｍｍ厚以上、更に望ましくは１．５〜３．０ｍｍ厚の製造への適用が望ましい。この際の冷延圧下率や熱延板厚は製品板厚に応じて選択すれば良い。
【実施例】
【００４４】
表１に示す成分組成の鋼を溶製しスラブに鋳造し、スラブを熱間圧延して、５．０ｍｍ厚の熱延板とした。その後、熱延板を連続焼鈍処理した後、酸洗し、２．５ｍｍ厚まで冷間圧延し、連続焼鈍−酸洗を施して製品板とした。熱延板焼鈍条件は、７００〜９００℃における加熱速度を１０℃／ｓｅｃ、９００〜９８０℃を滞留する時間については、３０ｓｅｃ、４００℃までの冷却速度は２０℃／ｓｅｃとした。また、冷延板焼鈍温度は、１０５０℃とした。
【００４５】
このようにして得られた冷延焼鈍板に対して、先述した引張試験、ｒ値測定ならびに結晶方位強度測定を行った。また、先述した方法により円筒絞り成形品に対して−４０℃での低温靭性を評価し、割れ有無（割れ無が○、割れ有が×）を目視観察した。また、本材料が主として利用される耐熱部品における耐熱性を調べるために、９００℃における０．２％耐力を測定した。この際、素材鋼板から圧延方向が引張方向になるように引張試験片を採取し、９００℃までの加熱速度は４５℃／ｍｉｎ、保持時間は１５ｍｉｎ、引張速度は０．３％／ｍｉｎとして引張試験を行った。９００℃での耐力が２０ＭＰａ以上あれば主要用途への適用が可能であることから、２０ＭＰａ以上を合格とした。
【００４６】
【表１】
2014177659.tif 000003
【００４７】
表１から明らかなように、本発明で規定する成分組成を有する鋼は、比較例に比べて｛１１１｝＜０１１＞方位強度と｛１１１｝＜１１２＞方位強度の和が高く、ＹＰ／ｒｍが低く、低温落重試験によっても割れが生じないことから、加工品の低温靭性が優れていることが分かる。また、高温耐力についても、本発明鋼はいずれも２０ＭＰａ以上を満足している。
【００４８】
【表２】
2014177659.tif 000004
【００４９】
表２に、製造条件を種々変化させた場合の特性を示す。本発明で規定される製造条件から外れる比較例の場合、結晶方位強度の和および／またはＹＰ／ｒｍが本発明外となり、低温靭性が劣化し、複雑形状の部品に加工した場合、割れが生じてしまう。また、本発明の方法で製造した鋼の高温耐力は２０ＭＰａ以上を満足しているが、鋼製造方法が本発明範囲外の場合、粗大な析出物が製品に残存したり、結晶粒の粗大化などにより２０ＭＰａに満たない。
【００５０】
なお、スラブ厚さ、熱延板厚などは適宜設計すれば良い。また、冷間圧延においては、圧下率、ロール粗度、ロール径、圧延油、圧延パス回数、圧延速度、圧延温度などは適宜選択すれば良い。焼鈍は、必要であれば水素ガスあるいは窒素ガスなどの無酸化雰囲気で焼鈍する光輝焼鈍でも大気中で焼鈍しても構わない。更に、焼鈍後に調質圧延や形状矯正のためのテンションレベラー工程を通板しても構わない。
【図１】
2014177659.tif 000005